Brevet FR3106938A1 — publié le 20210806

------ ÉLÉMENT IONIQUE, SON PROCÉDÉ DE FABRICATION, DISPOSITIF FONCTIONNEL ET APPAREIL ÉLECTRONIQUE AYANT CHACUN L’ELEMENT IONIQUE Un élément ionique selon un mode de réalisation comprend une couche ionique. La couche ionique comprend un polymère, un électrolyte et deux faces d’extrémité. Le polymère est une matière de base. L’électrolyte comprend des ions ayant une propriété de liaison multiple. Les ions sont chimiquement arrangés et chimiquement fixés dans la couche ionique dans une région qui est adjacente à au moins l’une des deux faces d’extrémité. Figure à publier avec l’abrégé : Figure 1 ÉLÉMENT IONIQUE, SON PROCÉDÉ DE FABRICATION, DISPOSITIF FONCTIONNEL ET APPAREIL ÉLECTRONIQUE AYANT CHACUN L’ELEMENT IONIQUE ARRIÈRE-PLAN TECHNIQUE La présente invention concerne un élément ionique ayant une couche ionique, un procédé de fabrication de cet élément ionique et un dispositif fonctionnel et un appareil électronique ayant chacun l’élément ionique. Des dispositifs ayant diverses fonctions ont été proposés en tant qu’éléments ioniques. De tels dispositifs, ou les éléments ioniques, ont chacun une couche ionique qui comprend un électrolyte tel qu’un liquide ionique. Par exemple, référence est faite à Q. Pai, A. J. Heeger et al., Science, 1996. Un élément ionique selon un mode de réalisation de la technologie selon l’invention comprend une couche ionique comprenant un polymère, un électrolyte et deux faces d’extrémité, le polymère étant une matière de base, et l’électrolyte comprenant des ions ayant une propriété de liaison multiple. Les ions sont chimiquement arrangés et chimiquement fixés dans la couche ionique dans une région qui est adjacente à au moins l’une des deux faces d’extrémité. Un dispositif fonctionnel selon un mode de réalisation de la technologie selon l’invention comprend : une couche ionique comprenant un polymère, un électrolyte et deux faces d’extrémité, le polymère étant une matière de base, et l’électrolyte comprenant des ions ayant une propriété de liaison multiple ; et une couche contrôlée disposée sur au moins l’une des deux faces d’extrémité et contrôlée par la couche ionique. Les ions sont chimiquement arrangés et chimiquement fixés dans la couche ionique dans une région qui est adjacente à ladite au moins une des deux faces d’extrémité. Un appareil électronique selon un mode de réalisation de la technologie selon l’invention est doté d’un ou de plusieurs dispositifs fonctionnels. Le ou les dispositifs fonctionnels comprennent chacun : une couche ionique comprenant un polymère, un électrolyte et deux faces d’extrémité, le polymère étant une matière de base, et l’électrolyte comprenant des ions ayant une propriété de liaison multiple ; et une couche contrôlée disposée sur au moins l’une des deux faces d’extrémité et contrôlée par la couche ionique. Les ions sont chimiquement arrangés et chimiquement fixés dans la couche ionique dans une région qui est adjacente à ladite au moins une des deux faces d’extrémité. Un procédé de fabrication d’un élément ionique selon un mode de réalisation de la technologie selon l’invention comprend : former une couche ionique qui comprend un polymère, un électrolyte et deux faces d’extrémité, le polymère étant une matière de base, et l’électrolyte comprenant des ions ayant une propriété de liaison multiple ; attacher des électrodes aux faces d’extrémité respectives ; arranger les ions dans la couche ionique dans une région qui est adjacente à au moins l’une des deux faces d’extrémité, par application, avec les électrodes, d’une tension à travers les deux faces d’extrémité ; amener les ions à être chimiquement arrangés et chimiquement fixés dans la région qui est adjacente à ladite au moins une des deux faces d’extrémité, par polymérisation des ions et du polymère entre eux ; et retirer les électrodes à partir des faces d’extrémité respectives. Les dessins annexés sont inclus pour assurer une meilleure compréhension de la présente description, et sont incorporés dans et font partie de cette description. Les dessins illustrent des modes de réalisation à titre d’exemples et, conjointement avec la description, servent à expliquer les principes de la technologie selon l’invention. montre la FIGURE 1 qui est une vue en coupe transversale schématique d’un exemple de configuration d’un élément ionique selon un mode de réalisation à titre d’exemple de la technologie selon l’invention. montre la FIGURE 2 qui est un organigramme illustrant un exemple d’un procédé de fabrication de l’élément ionique illustré dans la FIGURE 1 dans l’ordre des étapes du procédé. montre la FIGURE 3 qui est une vue en coupe transversale schématique d’une configuration à titre d’exemple de l’élément ionique lors d’une étape de procédé de fabrication illustrée dans la FIGURE 2. montre la FIGURE 4 qui est une vue en coupe transversale schématique d’une configuration à titre d’exemple lors de l’étape de procédé de fabrication faisant suite à l’étape de procédé illustrée dans la FIGURE 3. montre les FIGURES 5A et 5B qui sont chacune une vue en coupe transversale schématique d’un exemple de configuration d’un dispositif fonctionnel qui comprend l’élément ionique illustré dans la FIGURE 1. montre les FIGURES 6A et 6B qui sont chacune une vue en coupe transversale schématique pour décrire des fonctionnements à titre d’exemples du dispositif fonctionnel illustré dans les FIGURES 5A et 5B. montre les FIGURES 7A et 7B qui sont chacune une vue en coupe transversale schématique d’un exemple de configuration d’un élément ionique selon l’Exemple de Variante 1. montre les FIGURES 8A et 8B qui sont chacune une vue en coupe transversale schématique d’un exemple de configuration d’un dispositif fonctionnel selon l’Exemple de Variante 1. montre la FIGURE 9 qui est une vue en coupe transversale schématique d’un exemple de configuration d’un dispositif de commutation en tant qu’exemple du dispositif fonctionnel, selon l’Exemple de Variante 2. montre les FIGURES 10A à 10C qui sont chacune une vue en coupe transversale schématique pour décrire un fonctionnement du dispositif de commutation illustré dans la FIGURE 9. montre les FIGURES 11A et 11B qui sont chacune un diagramme de circuit schématique pour décrire un fonctionnement du dispositif de commutation illustré dans la FIGURE 9. montre la FIGURE 12 qui est un diagramme illustrant un exemple de caractéristiques du dispositif de commutation illustré dans la FIGURE 9. montre les FIGURES 13A à 13C qui sont chacune une vue en plan schématique d’un exemple de configuration de l’élément ionique selon l’Exemple de Variante 3. montre la FIGURE 14 qui est un diagramme pour décrire un exemple de configuration d’un élément ionique selon l’Exemple de Variante 4. montre les FIGURES 15A et 15B qui sont chacune un diagramme à blocs illustrant un exemple de configuration d’un appareil électronique selon l’Exemple d’Application. DESCRIPTION DÉTAILLÉE Dans ce qui suit, des modes de réalisation à titre d’exemples de la technologie selon l’invention seront décrits en détail avec référence aux dessins. On notera que la description suivante se rapporte à des exemples illustratifs de la technologie selon l’invention et ne doit pas être interprétée comme limitative de cette technologie. Des facteurs comprenant, sans limitation, les valeurs numériques, les formes, les matières, les composants, les positions des composants et la manière dont les composants sont couplés l’un à l’autre sont donnés à titre d’illustration seulement et ne doivent pas être interprétés comme limitatifs de cette technologie. De plus, des éléments dans les modes de réalisation à titre d’exemples suivants qui ne sont pas indiqués dans une revendication indépendante la plus générique de cette technologie sont facultatifs et peuvent être prévus sur une base « selon les besoins ». Les dessins sont schématiques et ne sont pas entendus être à l’échelle. On notera que des éléments similaires sont désignés par les mêmes chiffres de référence et toute description redondante de ceux-ci ne sera pas décrite en détail. La description sera donnée dans l’ordre suivant. 1. Mode de réalisation à titre d’exemple (Un exemple dans lequel à la fois des cations et des anions sont chimiquement arrangés et chimiquement fixés) 2. Exemples de Variante Exemple de Variante 1 (Un exemple dans lequel seuls des cations ou des anions sont chimiquement arrangés et chimiquement fixés) Exemple de Variante 2 (Application à un dispositif de commutation configuré en tant que diode à effet de champ) Exemple de Variante 3 (Un exemple d’un élément ionique ayant une région à arrangement fixé et une région à arrangement non fixé) Exemple de Variante 4 (Un exemple d’un élément ionique dans lequel une quantité de charges électriques d’ions dans la région à arrangement fixé est rendue variable) 3. Exemples d’Application (exemples d’application d’un élément ionique à un appareil électronique) 4. Autres Exemples de Variante En général, il est souhaitable qu’un élément ionique, ainsi que divers dispositifs, unités, appareils, etc., qui utilisent l’élément ionique, soient capables d’améliorer le confort d’un utilisateur. Il est souhaitable de proposer un élément ionique, un procédé de fabrication de celui-ci, un dispositif fonctionnel et un appareil électronique qui sont capables d’améliorer le confort. [1. Mode de Réalisation à Titre d’Exemple] [Configuration d’Elément Ionique] La FIGURE 1 illustre de façon schématique un exemple d’une configuration en coupe transversale (un exemple de configuration en coupe transversale Z-X) d’un élément ionique (élément ionique 1) selon un mode de réalisation à titre d’exemple de la technologie selon l’invention. Comme cela sera décrit ci-après plus en détail, l’élément ionique 1 du présent mode de réalisation à titre d’exemple peut être un élément qui fonctionne comme ce que l’on appelle un électret. L’élément ionique 1 comprend une couche ionique 12. Si l’on se réfère à la FIGURE 1, on peut voir que la couche ionique 12 comprend un polymère 121 et un électrolyte 122. L’électrolyte 122 peut être constitué par des molécules d’électrolyte. La couche ionique 12 peut avoir une configuration dans laquelle l’électrolyte 122 et le polymère 121 sont mélangés à un rapport de mélange prédéterminé. Par exemple, l’électrolyte 122 et le polymère 121 peuvent être mélangés à un rapport en poids de mélange prédéterminé ou à un rapport en volume de mélange prédéterminé. Dans des modes de réalisation à titre d’exemples, le rapport de mélange de l’électrolyte 122 et du polymère 121 dans la couche ionique 12 peut être de 1 : m (électrolyte 122 : polymère 121), où « m » est égal à ou supérieur à 0,05 (m ≥ 0,05). Une raison est que ceci est une plage d’une limite dans laquelle la couche ionique 12 est apte à être formée. Par exemple, une telle couche ionique 12 peut avoir une épaisseur se situant dans une plage d’environ 0,1 µm à environ 3 000 µm. [Polymère 121] Le polymère 121 sert de matière de base de la couche ionique 12. Par exemple, le polymère 121 peut comprendre une matière polymère. Dans certains modes de réalisation à titre d’exemples, la matière polymère peut comprendre une matière acrylique. Dans des modes de réalisation à titre d’exemples, la matière polymère peut comprendre une matière organique telle qu’un polymère à base d’acrylate. Dans un mode de réalisation à titre d’exemple où la matière organique est utilisée comme polymère 121, la masse moléculaire est accrue, permettant une formation plus aisée de la couche ionique 12. Dans des modes de réalisation à titre d’exemples, dans la couche ionique 12, le polymère 121 peut comprendre une matière qui présente un caractère adhésif de telle sorte qu’au moins l’une des deux faces d’extrémité (une face avant et une face arrière) qui sont opposées l’une à l’autre a un caractère adhésif. Dans un mode de réalisation à titre d’exemple, le polymère 121 peut comprendre une matière acrylique ou un polymère à base d’acrylate. Un tel mode de réalisation à titre d’exemple où au moins l’une des faces d’extrémité de la couche ionique 12 a le caractère adhésif rend plus aisé d’attacher, à la couche ionique 12, un élément décrit ultérieurement comprenant une électrode telle qu’une électrode 111 ou 112 et une couche telle qu’une couche contrôlée 21 ou 22. En d’autres termes, il est possible d’attacher un tel élément à la couche ionique 12 simplement en faisant adhérer l’élément à la couche ionique 12. [Électrolyte 122] L’électrolyte 122 peut avoir des molécules qui sont disposées dans le polymère 121. Par exemple, l’électrolyte 122 peut être dispersé dans une forme d’ions dans la couche ionique 12, comme illustré de façon schématique à titre d’exemple dans la FIGURE 1. En d’autres termes, l’électrolyte 122 peut avoir des molécules qui sont ionisées pour être des cations 122c et des anions 122a. Une raison est que le polymère 121 agit comme dispersant de l’électrolyte 122. L’électrolyte 122 comprend des ions (les cations 122c et les anions 122a) ayant une propriété de liaison multiple. Par exemple, les ions (les cations 122c et les anions 122a) peuvent avoir une propriété de double liaison ou une propriété de triple liaison. Dans des modes de réalisation à titre d’exemples, un liquide ionique peut être utilisé comme l’électrolyte 122. Comme décrit ci-après plus en détail, un tel mode de réalisation à titre d’exemple où le liquide ionique est utilisé rend plus aisé pour les ions, à savoir les cations 122c et les anions 122a, d’être chimiquement arrangés et chimiquement fixés dans la couche ionique 12. Par exemple, le liquide ionique peut avoir toute combinaison des cations suivants 122c et des anions suivants 122a. De tels cations 122c, de tels anions 122a ou les deux peuvent avoir un groupe à liaison multiple. (A) Cations 122c • Cations à base d’imidazolium : 1-méthyl-3-méthylimidazolium (MMI) ; 1-éthyl-3-méthylimidazolium (EMI) ; 1-propyl-3-méthylimidazolium (PMI) ; 1-butyl-3-méthylimidazolium (BMI) ; 1-pentyl-3-méthylimidazolium (PeMI) ; 1-hexyl-3-méthylimidazolium (HMI) ; 1-octyl-3-méthylimidazolium ; 1-oxyl-3-méthylimidazolium (OMI) ; 1-hexadécyl-3-méthylimidazolium ; 1-butyl-2,3-diméthylimidazolium ; et 1,2-diméthyl-3-propylimidazolium (DMPI). • Cations à base de pyridinium : 1-méthyl-1-propylpipéridinium (PP13) ; 1-méthyl-1-propylpyrrolidinium (P13) ; 1-méthyl-1-butylpyrrolidinium (P14) ; et 1-butyl-1-méthylpyrrolidinium (BMP). • Cations à base d’ammonium : triméthylpropylammonium (TMPA) ; triméthyloctylammonium (TMOA) ; triméthylhexylammonium (TMHA) ; triméthylpentylammonium (TMPeA) ; et triméthylbutylammonium (TMBA). • Cations à base de pyrazolium : 1-éthyl-2,3,5-triméthylpyrazolium (ETMP) ; 1-butyl-2,3,5-triméthylpyrazolium (BTMP) ; 1-propyl-2,3,5-triméthylpyrazolium (PTMP) ; 1-hexyl-2,3,5-triméthylpyrazolium (HTMP) ; 1-butylpyridinium ; et 1-hexylpyridinium. (B) Anions 122a : bis(trifluorométhanesulfonyl) imide (TFSI) ; bis(fluorosulfonyl) imide (FSI) ; bis(perfluoroéthylsulfonyl) imide (BETI) ; tétrafluoroborate (BF4) ; et hexafluorophosphate (PF6). Comme illustré schématiquement dans la FIGURE 1, les ions (les cations 122c ou les anions 122a) sont chimiquement arrangés et chimiquement fixés dans la couche ionique 12 dans une région qui est adjacente à au moins l’une des deux faces d’extrémité (la face avant et la face arrière). Dans un mode de réalisation à titre d’exemple illustré dans la FIGURE 1, les cations 122c peuvent être chimiquement arrangés et fixés dans la couche ionique 12 dans une région qui est adjacente à l’une des faces d’extrémité (par exemple, la face arrière), et les anions 122a peuvent être chimiquement arrangés et fixés dans la couche ionique 12 dans une région qui est adjacente à l’autre des faces d’extrémité (par exemple, la face avant). Dans des modes de réalisation à titre d’exemples, les ions (les cations 122c ou les anions 122a) et le polymère 121 peuvent être polymérisés entre eux pour permettre aux ions d’être chimiquement arrangés et fixés, ou pour être chimiquement arrangés et fixés de façon semi-permanente, comme cela sera décrit plus en détail ci-après. [Procédé de Fabrication de l’Elément Ionique] L’élément ionique 1 peut être fabriqué comme illustré à titre d’exemple dans la FIGURE 2. La FIGURE 2 est un organigramme illustrant un exemple d’un procédé de fabrication de l’élément ionique 1 dans l’ordre d’étapes de procédé. [A. Formation de la Couche Ionique] Si l’on se réfère à titre d’exemple à la FIGURE 3, une formation d’une couche ionique 10 peut être effectuée tout d’abord (étape S11 de la FIGURE 2). La couche ionique 10 comprend le polymère 121 et l’électrolyte 122, et a les deux faces d’extrémité (la face avant et la face arrière) qui sont opposées l’une à l’autre. Par exemple, le polymère 121 peut comprendre n’importe laquelle des matières décrites à titre d’exemple ci-dessus. L’électrolyte 122 peut comprendre n’importe laquelle des matières décrites à titre d’exemple ci-dessus, telle que le liquide ionique. Il doit être noté que la couche ionique 10 à ce stade comprend les ions (les cations 122c et les anions 122a) qui sont dispersés dans le polymère 121, à la différence de la couche ionique 12 décrite ci-dessus. Lors de la formation de la couche ionique 10, tout d’abord, le polymère 121, l’électrolyte 122 et une substance amphiphile peuvent être mélangés dans un solvant prédéterminé pour fabriquer un mélange. Le polymère 121 et l’électrolyte 122 peuvent chacun comprendre n’importe laquelle des matières décrites ci-dessus. La substance amphiphile peut être une substance ayant des molécules amphiphiles, telles qu’un agent égalisant/nivelant. Par exemple, le solvant prédéterminé peut être un solvant à point d’ébullition élevé, tel que le chlorobenzène ou le dichlorobenzène. Des exemples non limitatifs de la substance amphiphile peuvent comprendre un tensio-actif. Des exemples non limitatifs du tensio-actif peuvent comprendre un tensio-actif à base de fluor. Des exemples non limitatifs du tensio-actif à base de fluor peuvent comprendre : l’acide perfluoroalkylsulfonique (CF 3 (CF 2 ) n SO 3 H) ; l’acide perfluorooctanesulfonique (PFOS : perfluorooctanesulfonate) ; l’acide perfluoroalkyl carboxylique (CF 3 (CF 2 ) n COOH) ; l’acide perfluorooctanoïque (PFOA : perfluorooctanoate) ; et l’alcool télomère fluoré (F(CF 2 ) n CH 2 CH 2 OH). Par exemple, le polymère 121 et l’électrolyte 122 peuvent être mélangés au rapport de mélange prédéterminé décrit ci-dessus. Dans des modes de réalisation à titre d’exemples, la teneur de la substance amphiphile dans le mélange peut être d’environ 1 000 ppm ou moins. Dans d’autres modes de réalisation à titre d’exemples, la teneur de la substance amphiphile dans le mélange peut être d’environ 10 ppm ou moins. Une raison est que ceci empêche une inclusion excessive de la substance amphiphile dans le mélange, et permet à une fonction décrite ci-après de la substance amphiphile de se manifester de façon plus efficace. Dans des modes de réalisation à titre d’exemples, lors du mélange du polymère 121, de l’électrolyte 122 et de la substance amphiphile, ces matières peuvent être agitées à l’avance à l’aide d’ondes ultrasonores. Une raison est que ceci rend plus aisé de mélanger les matières, comprenant le polymère 121 et l’électrolyte 122, de façon uniforme. Par exemple, les ondes ultrasonores peuvent être à une fréquence d’environ 50 kHz et ont une énergie d’environ 100 W. Par exemple, l’agitation à l’aide des ondes ultrasonores peut être effectuée pendant une période de temps prédéterminée ou une durée d’agitation prédéterminée, qui n’est pas inférieure à une durée limite inférieure et qui n’est pas supérieure à une durée limite supérieure. Une raison est que ceci procure une durabilité de l’élément ionique 1 tout en augmentant une efficacité d’agitation. Dans des modes de réalisation à titre d’exemples, la durée limite supérieure et la durée limite inférieure peuvent être respectivement de 3 minutes et de 10 minutes. En d’autres termes, dans des modes de réalisation à titre d’exemples, l’agitation à l’aide des ondes ultrasonores peut être effectuée pendant une période de 3 minutes ou plus et de 10 minutes ou moins. On notera que la valeur limite supérieure et la valeur limite inférieure (à savoir, la durée d’agitation appropriée) varient en fonction d’un facteur tel qu’une sorte du polymère 121, une sorte de l’électrolyte 122 ou une valeur de sortie des ondes ultrasonores. En conséquence, dans un mode de réalisation à titre d’exemple où l’agitation est effectuée à l’aide des ondes ultrasonores, l’agitation peut être effectuée avec une sortie et le temps d’agitation qui permettent une efficacité d’agitation élevée et qui ne cassent pas l’élément ionique 1. Dans le mode de réalisation à titre d’exemple décrit ci-dessus, à la fois le mélange de la substance amphiphile et l’agitation à l’aide des ondes ultrasonores sont effectués comme décrit ci-dessus, mais ceci n’est pas limitatif. Des modes de réalisation à titre d’exemples peuvent ne pas effectuer le mélange de la substance amphiphile ou l’agitation à l’aide des ondes ultrasonores. Par la suite, le mélange peut être transformé en un film mince à l’aide d’une méthode telle qu’un revêtement par centrifugation ou une méthode à jet d’encre. En d’autres termes, le mélange obtenu tel que décrit ci-dessus est transformé en un film mince. Dans un mode de réalisation à titre d’exemple où le revêtement par centrifugation est utilisé, le revêtement par centrifugation peut être effectué pendant environ une minute à une vitesse de rotation d’environ 500 tpm dans l’air. On notera que la technique de transformation du mélange en le film mince n’est pas limitée au revêtement par centrifugation décrit ci-dessus et à la méthode à jet d’encre, et que toute autre technique d’impression peut être utilisée. Des modes de réalisation à titre d’exemples peuvent utiliser une technique d’impression ou une technique de gravure, telle qu’une méthode de nano-impression, une méthode de gravure à plasma inductif ou une méthode de gravure à sec. D’autres modes de réalisation à titre d’exemples peuvent ne pas utiliser une technique de transformation du mélange en le film mince. Par la suite, le mélange en film mince ainsi obtenu peut être séché pour faire évaporer le solvant décrit ci-dessus à partir du mélange. Comme résultat, la couche ionique 10 illustrée dans la FIGURE 3 est formée. Par exemple, le séchage peut être effectué dans une atmosphère d’azote (N 2 ). [B. Attache d’Electrodes] Par la suite, si l’on se réfère à titre d’exemple à la FIGURE 3, une attache des électrodes 111 et 112 est effectuée (étape S12). Les électrodes 111 et 112 sont attachées aux deux faces d’extrémité (la face avant et la face arrière) de la couche ionique 10 ainsi obtenue. Par exemple, la couche ionique 10 peut être interposée entre les deux électrodes 111 et 112 qui sont formées de façon séparée par une méthode telle qu’une méthode d’évaporation sous vide ou une méthode de revêtement. Dans un mode de réalisation à titre d’exemple où le polymère 121 comprend la matière manifestant le caractère adhésif comme décrit ci-dessus, les électrodes 111 et 112 peuvent être collées aux faces d’extrémité respectives de la couche ionique 10. Une raison est que ceci permet une attache plus aisée des électrodes 111 et 112. Les électrodes 111 et 112 servent chacune à appliquer une tension (une tension continue Vdc à décrire ci-après) à la couche ionique 10. Par exemple, les électrodes 111 et 112 peuvent chacune avoir une épaisseur de 30 nm. Par exemple, les électrodes 111 et 112 peuvent chacune comprendre n’importe lequel de divers métaux tels que l’or (Au), le platine (Pt), l’aluminium (Al), le nickel (Ni) ou le titane (Ti). En variante, les électrodes 111 et 112 peuvent comprendre chacune un oxyde conducteur de l’électricité tel que l’oxyde d’indium et d’étain (ITO), ou peuvent comprendre une matière conductrice de l’électricité telle qu’un polymère conducteur, des nanotubes de carbone ou le graphite. Il doit être noté qu’à la différence d’un élément typique tel qu’un élément EL (d’Electro-Luminescence) organique, l’élément ionique 1 permet la sélection de matières des électrodes respectives 111 et 112 sans la nécessité de considérer des différences dans la fonction de travail entre l’électrode 111 et la couche ionique 10 et entre l’électrode 112 et la couche ionique 10. En conséquence, il est possible d’utiliser diverses matières conductrices de l’électricité pour les électrodes 111 et 112. [C. Application de Tension à l’aide d’Electrodes] Par la suite, si l’on se réfère à titre d’exemple à la FIGURE 4, une application de la tension est effectuée grâce à l’utilisation des électrodes 111 et 112. Par exemple, l’électrode 112 peut être couplée électriquement à un côté positif (+) d’une source d’alimentation en tension continue (PS(dc)), alors que l’électrode 111 peut être électriquement couplée à un côté négatif (-) de la source d’alimentation en tension continue (PS(dc)). Ensuite, la tension prédéterminée (la tension continue Vdc) peut être appliquée à partir de la source d’alimentation en tension continue (PS(dc)) à travers les électrodes 111 et 112 à travers les deux faces d’extrémité (la face avant et la face arrière) de la couche ionique 10 (étape S13). Il en résulte que, comme illustré à titre d’exemple dans la FIGURE 4, les cations 122c et les anions 122a migrent de façon sélective de l’état dans lequel les cations 122c et les anions 122a sont dispersés dans la couche ionique 10, formant des doubles couches électriques dans la couche ionique 10. Dans des modes de réalisation à titre d’exemples, comme illustré dans la FIGURE 4, les cations 122c dans la couche ionique 10 peuvent être alignés avec une surface de l’électrode 111 (par exemple, une surface adjacente à la couche ionique 10) à un intervalle prédéterminé, alors que les anions 122a dans la couche ionique 10 peuvent être alignés avec une surface de l’électrode 112 à un intervalle prédéterminé. Par exemple, la double couche électrique adjacente à l’électrode 111 et la double couche électrique adjacente à l’électrode 112 peuvent chacune être formées pour avoir une petite distance (espacement) d’environ 1 nm par rapport aux cations 122c ou aux anions 122a. Par application de la tension continue Vdc à travers les deux faces d’extrémité de la couche ionique 10 à travers les électrodes 111 et 112, les ions (les cations 122c et les anions 122a dans le mode de réalisation à titre d’exemple illustré) sont arrangés dans la région qui est adjacente à au moins l’une des faces d’extrémité (aux deux faces d’extrémité dans le mode de réalisation à titre d’exemple illustré) dans la couche ionique 10. On notera que « h » représente un trou et que « e » représente un électron dans la FIGURE 4. Cette définition s’applique également de façon similaire aux figures qui suivent. [D. Polymérisation d’Tons et de Polymère] Par la suite, une polymérisation des ions et du polymère 121 est effectuée dans la couche ionique 10 (étape S14). Dans un mode de réalisation à titre d’exemple, les cations 122c et les anions 122a et le polymère 121 peuvent être polymérisés entre eux. Il en résulte que les ions (les cations 122c et les anions 122a dans un mode de réalisation à titre d’exemple) sont chimiquement arrangés et chimiquement fixés dans la couche ionique 12 dans la région qui est adjacente à au moins l’une des deux faces d’extrémité de la couche ionique 12. Dans un mode de réalisation à titre d’exemple illustré, les ions sont chimiquement arrangés et chimiquement fixés dans la couche ionique 12 dans les régions qui sont adjacentes respectivement à la face avant et à la face arrière de la couche ionique 12. En d’autres termes, sur la base de la couche ionique 10 dans laquelle les ions sont dispersés, la couche ionique 12 est ainsi formée dans laquelle les ions sont chimiquement arrangés et fixés dans la région qui est adjacente à n’importe quelle face d’extrémité. La polymérisation des ions et du polymère 121 peut être effectuée comme suit. Par exemple, un mélangeage d’un amorceur de polymérisation dans la couche ionique 10 peut être effectué, suivi par une application de lumière ou un apport de chaleur pour polymériser de cette façon les ions et le polymère 121 entre eux. Des exemples non limitatifs de l’application de lumière peuvent comprendre l’application de rayons ultraviolets. Des exemples non limitatifs de l’apport de chaleur peuvent comprendre un chauffage à environ 100°C. Des exemples non limitatifs de l’amorceur de polymérisation peuvent comprendre : un composé azoïque tel que le 2,2’-azobisbutyronitrile ; un peroxyde tel que le peroxyde de benzoyle ; un ester d’acide benzènesulfonique ; et un sel d’alkyl phosphonium. Dans des modes de réalisation à titre d’exemples, l’application de lumière, l’apport de chaleur ou l’introduction de l’amorceur de polymérisation peuvent amener une partie des liaisons multiples (telles que les doubles liaisons ou les triples liaisons décrites ci-dessus) entre les ions à être rompue, permettant aux ions et au polymère 121 d’être polymérisés entre eux. En d’autres termes, il est possible de maintenir les doubles couches électriques décrites ci-dessus. [E. Retrait d’Electrodes] Par la suite, les électrodes 111 et 112 sont retirées des deux faces d’extrémité (la face avant et la face arrière) de la couche ionique ainsi obtenue 12 (étape S15). Dans un mode de réalisation à titre d’exemple où les électrodes 111 et 112 sont attachées à la couche ionique 12 en raison du caractère adhésif, le retrait des électrodes 111 et 112 est facilité, rendant ainsi possible de retirer les électrodes 111 et 112 aisément. Les procédés à titre d’exemples ci-dessus peuvent compléter l’élément ionique 1 illustré dans la FIGURE 1. [Configuration de Dispositif Fonctionnel] Si l’on se réfère aux FIGURES 5A et 5B, une description est donnée ensuite d’un exemple d’une configuration d’un dispositif fonctionnel qui comprend l’élément ionique 1 décrit à titre d’exemple ci-dessus. Les FIGURES 5A et 5B illustrent chacune schématiquement un exemple d’une configuration en coupe transversale (une configuration en coupe transversale Z-X) du dispositif fonctionnel (dispositif fonctionnel 2) qui comprend l’élément ionique 1. Le dispositif fonctionnel 2 comprend une couche contrôlée disposée sur au moins l’une des faces d’extrémité de la couche ionique 12 de l’élément ionique 1. Comme cela sera décrit plus en détail dans ce qui suit, dans des modes de réalisation à titre d’exemples, une propriété physique de la couche contrôlée peut ainsi être contrôlée par l’arrangement chimique et la fixation chimique des ions (les cations 122c et les anions 122a dans un mode de réalisation à titre d’exemple) dans l’élément ionique 1, à savoir dans la couche ionique 12. Dans un mode de réalisation à titre d’exemple illustré dans la FIGURE 5A, le dispositif fonctionnel 2 peut comprendre une couche contrôlée 21 disposée sur l’une des faces d’extrémité (par exemple, la face arrière) de la couche ionique 12 d’une façon à être opposée à l’arrangement chimique et à la fixation chimique des cations 122c dans la couche ionique 12. On notera que la couche contrôlée n’est pas disposée sur l’autre des faces d’extrémité (par exemple, la face avant) de la couche ionique 12 dans le dispositif fonctionnel 2 du mode de réalisation à titre d’exemple illustré dans la FIGURE 5A. Dans un mode de réalisation à titre d’exemple illustré dans la FIGURE 5B, le dispositif fonctionnel 2 peut comprendre les couches contrôlées disposées sur les deux faces d’extrémité de la couche ionique 12. En d’autres termes, le dispositif fonctionnel 2 peut comprendre la couche contrôlée 21 disposée sur l’une des faces d’extrémité (par exemple, la face arrière) de la couche ionique 12 d’une façon à être opposée à l’arrangement chimique et à la fixation chimique des cations 122c dans la couche ionique 12. De plus, le dispositif fonctionnel 2 peut comprendre une couche contrôlée 22 disposée sur l’autre des faces d’extrémité (par exemple, la face avant) de la couche ionique 12 d’une façon à être opposée à l’arrangement chimique et à la fixation chimique des anions 122a dans la couche ionique 12. Dans un mode de réalisation à titre d’exemple où le polymère 121 comprend la matière présentant le caractère adhésif, à savoir où les faces d’extrémité de la couche ionique 12 ont le caractère adhésif, les couches contrôlées 21 et 22 peuvent être collées aux faces d’extrémité respectives de la couche ionique 12. Cette configuration rend possible de disposer les couches contrôlées 21 et 22 sur les faces d’extrémité de la couche ionique 12 de façon aisée. Par exemple, les couches contrôlées 21 et 22 peuvent chacune être une couche fonctionnelle qui comprend n’importe laquelle de diverses matières, telles qu’une couche semiconductrice, une couche isolante, une couche conductrice de l’électricité ou une couche de conversion thermoélectrique. [Fonctionnements et Effets à titre d’Exemples] Si l’on se réfère aux FIGURES 6A et 6B, une description est donnée ensuite de fonctionnements et d’effets à titre d’exemples de l’élément ionique 1 et du dispositif fonctionnel 2. Les FIGURES 6A et 6B illustrent chacune schématiquement une configuration en coupe transversale (une configuration en coupe transversale Z-X) de l’élément ionique 1 et du dispositif fonctionnel 2 pour décrire des fonctionnements de l’élément ionique 1 et du dispositif fonctionnel 2 illustrés dans les FIGURES 5A et 5B. Dans le dispositif fonctionnel 2 selon un mode de réalisation à titre d’exemple illustré dans la FIGURE 6A, la couche contrôlée 21 est disposée sur la face arrière de la couche ionique 12 de façon à être opposée à l’arrangement chimique et à la fixation chimique des cations 122c dans la couche ionique 12. Ainsi, comme illustré à titre d’exemple dans la FIGURE 6A, les électrons « e » servant de porteurs sont arrangés dans une région, adjacente à une interface entre la couche contrôlée 21 et la couche ionique 12, de la couche contrôlée 21 de façon à être opposés à l’arrangement chimique et à la fixation chimique des cations 122c. En d’autres termes, une région conductrice de l’électricité provenant des électrons « e », à savoir une région ayant une quantité de charges électriques négatives relativement élevée, est formée dans la région, adjacente à l’interface entre la couche contrôlée 21 et la couche ionique 12, de la couche contrôlée 21. Il est résulte qu’il est possible de contrôler aisément une propriété physique de la région, adjacente à l’interface entre la couche contrôlée 21 et la couche ionique 12, de la couche contrôlée 21 servant de cible à contrôler par l’élément ionique 1 ou de cible à laquelle l’élément ionique 1 doit être attaché. Dans des modes de réalisation à titre d’exemples, il est possible de contrôler aisément une propriété physique telle qu’une quantité de charges électriques, une caractéristique de porteur ou une conductivité électrique. En d’autres termes, dans un mode de réalisation à titre d’exemple, l’arrangement chimique et la fixation chimique des cations 122c de l’élément ionique 1, ou dans la couche ionique 12, contrôlent la propriété physique de la région, adjacente à l’interface entre la couche contrôlée 21 et la couche ionique 12, de la couche contrôlée 21. Dans le dispositif fonctionnel 2 selon un mode de réalisation à titre d’exemple illustré dans la FIGURE 6B, la couche contrôlée 21 est disposée sur la face arrière de la couche ionique 12 de façon à être opposée à l’arrangement chimique et à la fixation chimique des cations 122c dans la couche ionique 12, comme avec le mode de réalisation à titre d’exemple illustré dans la FIGURE 6A. Il en résulte qu’il est possible de contrôler aisément la propriété physique de la région, adjacente à l’interface entre la couche contrôlée 21 et la couche ionique 12, de la couche contrôlée 21, en raison de fonctionnements similaires à ceux du mode de réalisation à titre d’exemple illustré sur la FIGURE 6A. De plus, dans le dispositif fonctionnel 2 selon le mode de réalisation à titre d’exemple illustré dans la FIGURE 6B, la couche contrôlée 22 est également disposée sur la face avant de la couche ionique 12 de façon à être opposée à l’arrangement chimique et à la fixation chimique des anions 122a dans la couche ionique 12. Ainsi, comme illustré à titre d’exemple dans la FIGURE 6B, les trous « h » servant de porteurs sont arrangés dans une région, adjacente à une interface entre la couche contrôlée 22 et la couche ionique 12, de la couche contrôlée 22 de façon à être opposés à l’arrangement chimique et à la fixation chimique des anions 122a. En d’autres termes, une région conductrice de l’électricité dérivée des trous « h », à savoir une région ayant une quantité de charges électriques positives relativement élevée, est formée dans la région, adjacente à l’interface entre la couche contrôlée 22 et la couche ionique 12, de la couche contrôlée 22. Il en résulte qu’il est également possible de contrôler aisément une propriété physique de la région, adjacente à l’interface entre la couche contrôlée 22 et la couche ionique 12, de la couche contrôlée 22 servant de cible à contrôler par l’élément ionique 1 ou de cible à laquelle l’élément ionique 1 doit être attaché. Dans des modes de réalisation à titre d’exemples, il est possible de contrôler aisément une propriété physique telle qu’une quantité de charges électriques, une caractéristique de porteur ou une conductivité électrique. En d’autres termes, dans un mode de réalisation à titre d’exemple, l’arrangement chimique et la fixation chimique des anions 122a de l’élément ionique 1, ou dans la couche ionique 12, contrôlent la propriété physique de la région, adjacente à l’interface entre la couche contrôlée 22 et la couche ionique 12, de la couche contrôlée 22. En conséquence, l’élément ionique 1 agit comme ce que l’on appelle un électret, rendant possible de contrôler aisément la propriété physique des régions, adjacentes aux interfaces entre la couche contrôlée 21 et la couche ionique 12 et entre la couche contrôlée 22 et la couche ionique 12, des couches contrôlées respectives 21 et 22 servant chacune de cible à contrôler par l’élément ionique 1 ou de cible à laquelle l’élément ionique 1 doit être attaché. On notera que, dans un mode de réalisation à titre d’exemple où les couches contrôlées 21 et 22 comprennent chacune une matière de conversion thermo-électrique, des exemples non limitatifs de la propriété physique de chacune des couches contrôlées 21 et 22, ou de la propriété physique à contrôler par l’élément ionique 1, peuvent également comprendre une propriété de conversion thermo-électrique en plus de la propriété physique, telle que la quantité de charges électriques, la caractéristique de porteur ou la conductivité électrique, décrite ci-dessus. L’élément ionique 1 selon le mode de réalisation à titre d’exemple précédent comprend la couche ionique 12. La couche ionique 12 comprend le polymère 121, l’électrolyte 122 et les deux faces d’extrémité. L’électrolyte comprend les ions ayant la propriété de liaison multiple. Les ions sont chimiquement arrangés et chimiquement fixés dans la couche ionique 12 dans la région qui est adjacente à au moins l’une des deux faces d’extrémité. Ainsi, l’élément ionique 1 agit comme ce que l’on appelle un électret, rendant possible de contrôler, aisément ou d’une façon simplifiée, la propriété physique des régions, adjacentes aux interfaces entre la couche contrôlée 21 et la couche ionique 12 et entre la couche contrôlée 22 et la couche ionique 12, des couches contrôlées respectives 21 et 22 chacune servant de cible à contrôler par l’élément ionique 1 ou de cible à laquelle l’élément ionique 1 doit être attaché. De ce fait, il est possible d’augmenter la fonctionnalité du dispositif fonctionnel 2 de façon aisée et d’améliorer le confort d’un utilisateur. De plus, l’élément ionique 1 et le dispositif fonctionnel 2 permettent un contrôle des propriétés physiques des couches contrôlées respectives 21 et 22 sans mettre en jeu une quelconque réaction chimique particulière. Par exemple, il est possible de contrôler la propriété physique d’une façon simplifiée, simplement par attache de l’élément ionique 1 à n’importe quel élément, tel que les couches contrôlées 21 et 22. De plus, l’élément ionique 1 et le dispositif fonctionnel 2 éliminent la nécessité d’adopter un procédé compliqué tel qu’un procédé sous vide ou un procédé d’implantation d’ions lors de la fabrication de l’élément ionique 1 et du dispositif fonctionnel 2. L’élément ionique 1 et le dispositif fonctionnel 2 permettent également la fabrication dans un environnement à température ambiante. De ce fait, il est possible de fabriquer l’élément ionique 1 et le dispositif fonctionnel 2 dans un procédé relativement simple à un faible coût. [2. Exemples de Variante] Dans ce qui suit, une description est donnée d’Exemples de Variante du mode de réalisation à titre d’exemple précédent de la technologie selon l’invention (Exemples de Variante 1 à 4). On notera que les mêmes éléments ou des éléments équivalents à ceux du mode de réalisation à titre d’exemple décrit ci-dessus sont désignés par les mêmes chiffres de référence, et ne seront pas décrits en détail. [Exemple de Variante 1] Les FIGURES 7A et 7B illustrent chacune schématiquement un exemple d’une configuration en coupe transversale (une configuration en coupe transversale Z-X) d’un élément ionique (éléments ioniques 1A ou 1B) selon l’Exemple de Variante 1. A la différence de l’élément ionique 1 selon le mode de réalisation à titre d’exemple précédent dans lequel à la fois les cations 122c et les anions 122a sont chimiquement arrangés et chimiquement fixés, les éléments ioniques 1A et 1B selon le présent Exemple de Variante ont chacun une configuration dans laquelle seuls les cations 122c ou les anions 122a sont chimiquement arrangés et chimiquement fixés comme décrit ci-après. Par exemple, l’élément ionique 1A selon un mode de réalisation à titre d’exemple illustré dans la FIGURE 7A peut comprendre une couche ionique 12A au lieu de la couche ionique 12 décrite dans le mode de réalisation à titre d’exemple précédent. La couche ionique 12A peut avoir une configuration dans le principe similaire à la configuration de la couche ionique 12, excepté que seuls les cations 122c sont chimiquement arrangés et chimiquement fixés à la différence de la couche ionique 12. Dans un mode de réalisation à titre d’exemple illustré, dans la couche ionique 12A, les cations 122c peuvent être chimiquement arrangés et chimiquement fixés dans une région qui est adjacente à l’une des faces d’extrémité (par exemple, une face arrière) de la couche ionique 12A, alors que les anions 122a peuvent être dispersés dans le polymère 121, à savoir peuvent ne pas être chimiquement arrangés et chimiquement fixés. L’élément ionique 1B selon un mode de réalisation à titre d’exemple illustré dans la FIGURE 7B peut comprendre une couche ionique 12B au lieu de la couche ionique 12. La couche ionique 12B peut avoir une configuration dans le principe similaire à la configuration de la couche ionique 12, excepté que seuls les anions 122a sont chimiquement arrangés et chimiquement fixés à la différence de la couche ionique 12. Dans un mode de réalisation à titre d’exemple illustré, dans la couche ionique 12B, les anions 122a peuvent être chimiquement arrangés et chimiquement fixés dans une région qui est adjacente à l’autre des faces d’extrémité (par exemple, une face avant) de la couche ionique 12B, alors que les cations 122c peuvent être dispersés dans le polymère 121, à savoir peuvent ne pas être chimiquement arrangés et chimiquement fixés. Les FIGURES 8A et 8B illustrent chacune schématiquement un exemple d’une configuration en coupe transversale (une configuration en coupe transversale Z-X) du dispositif fonctionnel (dispositifs fonctionnels 2A et 2B) selon l’Exemple de Variante 1. Les dispositifs fonctionnels 2A et 2B peuvent respectivement comprendre les éléments ioniques 1A et 1B, et chacun peut avoir la configuration et les fonctionnements à titre d’exemples suivants. Dans le dispositif fonctionnel 2A selon un mode de réalisation à titre d’exemple illustré dans la FIGURE 8A, la couche contrôlée 21 peut être disposée sur l’une des faces d’extrémité (par exemple, la face arrière) de la couche ionique 12A dans l’élément ionique 1A de façon à être opposée à l’arrangement chimique et à la fixation chimique des cations 122c dans la couche ionique 12A. Cependant, dans le dispositif fonctionnel 2A, aucune couche contrôlée ne peut être disposée sur l’autre des faces d’extrémité (par exemple, la face avant) de la couche ionique 12A. Ainsi, dans le dispositif fonctionnel ainsi configuré 2A, comme illustré à titre d’exemple dans la FIGURE 8A, les électrons « e » servant de porteurs sont arrangés dans une région, adjacente à une interface entre la couche contrôlée 21 et la couche ionique 12A, de la couche contrôlée 21 de façon à être opposés à l’arrangement chimique et à la fixation chimique des cations 122c. En d’autres termes, la région conductrice de l’électricité dérivée des électrons « e », à savoir la région ayant la quantité de charges électriques négatives relativement élevée, est formée dans la région, adjacente à l’interface entre la couche contrôlée 21 et la couche ionique 12A, de la couche contrôlée 21. Il en résulte qu’il est possible de contrôler aisément la propriété physique (telle que la quantité de charges électriques, la caractéristique de porteurs ou la conductivité électrique) de la région, adjacente à l’interface entre la couche contrôlée 21 et la couche ionique 12A, de la couche contrôlée 21 servant de cible à contrôler par l’élément ionique 1A ou de cible à laquelle l’élément ionique 1A doit être attaché. En d’autres termes, dans l’exemple illustré, l’arrangement chimique et la fixation chimique des cations 122c de l’élément ionique 1A, ou dans la couche ionique 12A, contrôlent la propriété physique de la région, adjacente à l’interface entre la couche contrôlée 21 et la couche ionique 12A, de la couche contrôlée 21. Dans le dispositif fonctionnel 2B selon un mode de réalisation à titre d’exemple illustré dans la FIGURE 8B, la couche contrôlée 22 peut être disposée sur l’autre des faces d’extrémité (par exemple, la face avant) de la couche ionique 12B dans l’élément ionique 1B de façon à être opposée à l’arrangement chimique et à la fixation chimique des anions 122a dans la couche ionique 12B. Cependant, dans le dispositif fonctionnel 2B, aucune couche contrôlée ne peut être disposée sur l’une des faces d’extrémité (par exemple, la face arrière) de la couche ionique 12B. Ainsi, dans le dispositif fonctionnel 2B ainsi configuré, comme illustré à titre d’exemple dans la FIGURE 8B, les trous « t » servant de porteurs sont disposés dans une région, adjacente à une interface entre la couche contrôlée 22 et la couche ionique 12B, de la couche contrôlée 22 de façon à être opposés à l’arrangement chimique et à la fixation chimique des anions 122a. En d’autres termes, la région conductrice de l’électricité dérivée des trous « h », à savoir la région ayant la quantité de charges électriques positives relativement élevée, est formée dans la région, adjacente à l’interface entre la couche contrôlée 22 et la couche ionique 12B, de la couche contrôlée 22. Il en résulte qu’il est possible de contrôler aisément la propriété physique (telle que la quantité de charges électriques, la caractéristique de porteur ou la conductivité électrique) de la région, adjacente à l’interface entre la couche contrôlée 22 et la couche ionique 12B, de la couche contrôlée 22 servant de cible à contrôler par l’élément ionique 1B ou de cible à laquelle l’élément ionique 1B doit être attaché. En d’autres termes, dans l’exemple illustré, l’arrangement chimique et la fixation chimique des anions 122a de l’élément ionique 1B, ou dans la couche ionique 12B, contrôlent la propriété physique de la région, adjacente à l’interface entre la couche contrôlée 22 et la couche ionique 12B, de la couche contrôlée 22. Conformément au présent Exemple de Variante, les ions sont chimiquement arrangés et chimiquement fixés dans la couche ionique 12A ou 12B seulement dans la région qui est adjacente à l’une des deux faces d’extrémité. Ainsi, comme avec le mode de réalisation à titre d’exemple précédent, le présent Exemple de Variante rend également possible de contrôler, aisément ou d’une façon simplifiée, la propriété physique de la région, adjacente à l’interface entre la couche contrôlée 21 et la couche ionique 12A ou entre la couche contrôlée 22 et la couche ionique 12B, de la couche contrôlée 21 ou 22 servant de cible à contrôler par l’élément ionique 1A ou 1B ou de cible à laquelle l’élément ionique 1A ou 1B doit être attaché. De ce fait, comme avec le mode de réalisation à titre d’exemple précédent, il est également possible pour le présent Exemple de Variante d’augmenter la fonctionnalité du dispositif fonctionnel 2A ou 2B de façon aisée et d’améliorer le confort d’un utilisateur. [Exemple de Variante 2] [Configuration] La FIGURE 9 illustre schématiquement un exemple d’une configuration en coupe transversale (une configuration en coupe transversale Z-X) d’un dispositif de commutation (dispositif de commutation 3) comme exemple du dispositif fonctionnel, conformément à l’Exemple de Variante 2. Si l’on se réfère à la FIGURE 9, on peut voir que le dispositif de commutation 3 selon le présent Exemple de Variante peut utiliser le dispositif fonctionnel 2A qui comprend l’élément ionique 1A décrit ci-dessus. Le dispositif de commutation 3 peut comprendre l’élément ionique 1A et une pluralité d’électrodes. L’Exemple de Variante illustré comprend deux électrodes 231 et 232 en tant que pluralité d’électrodes, bien que le nombre d’électrodes ne soit pas limité à deux. Le dispositif de commutation 3 peut agir comme diode à effet de champ (FED) comme cela sera décrit plus en détail ci-après. L’élément ionique 1A comprend la couche ionique 12A et la couche contrôlée 21 comme décrit ci-dessus. Par exemple, dans le dispositif de commutation 3, la couche contrôlée 21 peut être la couche semi conductrice 210. De plus, dans la couche ionique 12A, les cations 122c peuvent être chimiquement arrangés et chimiquement fixés dans une région qui est adjacente à l’une des faces d’extrémité (dans l’Exemple de Variante illustré, une face d’extrémité adjacente à la couche contrôlée 21 et aux électrodes 231 et 232) de la couche ionique 12A, alors que les anions 122a peuvent être dispersés dans le polymère 121, à savoir peuvent ne pas être chimiquement arrangés et chimiquement fixés. La couche semiconductrice 210 peut comprendre n’importe laquelle parmi diverses matières semiconductrices et peut agir comme couche contrôlée 21 comme décrit ci-dessus. Des exemples non limitatifs de la matière semiconductrice peuvent comprendre le titanate de strontium (SrTiO 3 ), le silicium (Si), le nitrure de gallium (GaN), le carbure de silicium (SiC) et l’oxyde de zinc (ZnO). Les électrodes 231 et 232 peuvent être disposées de façon éloignée l’une de l’autre, à une distance prédéterminée, entre la couche semiconductrice 210 (à savoir, la couche contrôlée 21) et la couche ionique 12A. Par exemple, la distance prédéterminée peut se situer dans une plage d’environ 5 nm à environ 10 µm. Les électrodes 231 et 232 peuvent servir à appliquer une tension (une tension V SD à décrire ci-après) à la couche ionique 12A. Par exemple, les électrodes 231 et 232 peuvent respectivement servir d’électrode de source et d’électrode de drain. Les électrodes 231 et 232 peuvent chacune comprendre une matière telle que l’or (Au), l’aluminium (Al), l’argent (Ag), le cuivre (Cu) ou le carbone (C), par exemple. [Opération, Fonctionnements et Effets à titre d’Exemples] Si l’on se réfère aux FIGURES 10A à 12, une description est donnée ensuite d’une opération, de fonctionnements et d’effets à titre d’exemples du dispositif de commutation 3. Les FIGURES 10A à 10C illustrent chacune schématiquement une configuration en coupe transversale (une configuration en coupe transversale Z-X) du dispositif de commutation 3 pour décrire un exemple d’opération du dispositif de commutation 3. Dans un exemple illustré, l’électrode 231 sert d’électrode de source (S), alors que l’électrode 232 sert d’électrode de drain (D), bien que les configurations des électrodes 231 et 232 ne soient pas limitées à cet exemple illustré. Si l’on se réfère tout d’abord à un exemple illustré dans la FIGURE 10A, l’opération suivante a lieu dans le dispositif de commutation 3 lorsque la tension V SD (V SD ≥ 0 V) égale ou supérieure à 0 V (volts) est appliquée à travers les électrodes 231 et 232, c’est-à-dire, appliquée à la couche ionique 12A. Comme illustré dans la FIGURE 10A, les anions 122a restent dispersés dans la couche ionique 12A dans son ensemble. En conséquence, dans la couche ionique 12A, les cations 122c sont chimiquement arrangés et chimiquement fixés dans une région qui est adjacente à une interface entre la couche semiconductrice 210 et la couche ionique 12A, avec une partie des anions 122a qui est disposée dans cette région également. De ce fait, les anions 122a entourent les cations 122c et bloquent les charges électriques des cations 122c. Dans ce cas, la formation d’un canal n’a pas lieu dans la région, adjacente à l’interface entre la couche semiconductrice 210 et la couche ionique 12A, à l’intérieur de la couche semiconductrice 210. En d’autres termes, le canal, en tant que région conductrice de l’électricité dérivée des électrons « e » (à savoir, la région ayant la quantité de charges électriques négatives relativement élevée), n’est pas formé entre les électrodes 231 et 232. Il en résulte qu’un courant (un courant I SD à décrire ci-après) ne s’écoule pas à travers les électrodes 231 et 232, par exemple, à travers la source et le drain. Dans de telles circonstances, si l’on se réfère à un exemple illustré dans la FIGURE 10B, l’opération suivante a lieu dans le dispositif de commutation 3 lorsque la tension négative V SD est appliquée à travers les électrodes 231 et 232. La tension négative V SD peut avoir une valeur absolue qui est entre la tension de seuil Vth et la tension de 0 V (Vth SD SD de s’écouler à travers les électrodes 231 et 232. Ensuite, si l’on se réfère à un exemple illustré dans la FIGURE 10C, l’opération suivante a lieu dans le dispositif de commutation 3 lorsque la tension négative V SD est appliquée à travers les électrodes 231 et 232. La tension négative V SD peut avoir une valeur absolue qui est égale ou supérieure à la tension de seuil Vth (V SD ≤ Vth). Comme illustré dans la FIGURE 10C, les anions 122a sont entièrement attirés sur l’électrode 232 dans la couche ionique 12A. En conséquence, dans la couche ionique 12A, la région dans laquelle seuls les cations 122c sont chimiquement arrangés et chimiquement fixés (à savoir dans laquelle les anions 122a ne sont pas disposés) est entièrement formée à travers les électrodes 231 et 232 dans la région qui est adjacente à l’interface entre la couche semiconductrice 210 et la couche ionique 12A. Dans ce cas, la formation du canal C en tant que région conductrice de l’électricité dérivée des électrons « e » a lieu à travers les électrodes 231 et 232 dans son ensemble dans la région, adjacente à l’interface entre la couche semiconductrice 210 et la couche ionique 12A, à l’intérieur de la couche semiconductrice 210. Il en résulte que le courant I SD s’écoule à travers les électrodes 231 et 232. Ainsi, le dispositif de commutation 3 peut contrôler la formation d’un trajet de courant, à savoir, le canal C en tant que trajet du courant I SD , dans la région entre les électrodes 231 et 232 dans la couche semi conductrice 210, conformément à l’état d’application de la tension V SD à travers les deux électrodes 231 et 232. En d’autres termes, le dispositif de commutation 3 est obtenu par deux bornes, à savoir les deux électrodes 231 et 232 et fonctionne comme diode à effet de champ. Par exemple, le dispositif de commutation 3 peut avoir une caractéristique de commutation qui est applicable à une opération de commutation à une fréquence dans la bande des mégahertz (MHz). Les FIGURES 11A et 11B sont des diagrammes de circuit schématiques décrivant chacun une opération du dispositif de commutation 3 illustré dans la FIGURE 9. Si l’on se réfère aux FIGURES 11A et 11B, le dispositif de commutation 3 peut effectuer l’opération de commutation comme suit. Comme illustré dans un exemple de la FIGURE 11A, tout d’abord, le courant I SD ne s’écoule pas à travers les électrodes 231 et 232 comme décrit ci-dessus et le dispositif de commutation 3 est coupé (est placé dans un état coupé), lorsqu’une valeur de la tension V SD à travers les électrodes 231 et 232 est égale ou supérieure à 0 V (V SD ≥ 0 V) ou est entre la tension de seuil Vth et la tension de 0 V (Vth SD SD s’écoule à travers les électrodes 231 et 232 comme décrit ci-dessus et le dispositif de commutation 3 est mis en marche (est placé dans un état conducteur de l’électricité) comme désigné par une flèche P2 dans la FIGURE 11B, lorsque la valeur de la tension V SD à travers les électrodes 231 et 232 est égale ou supérieure à la tension de seuil Vth (V SD ≤ Vth), à savoir, lorsque la valeur absolue de la tension V SD en tant que tension négative devient égale ou supérieure à la valeur absolue de la tension de seuil Vth. La FIGURE 12 illustre un exemple de caractéristiques (caractéristiques V SD -I SD ) du dispositif de commutation 3, et illustre un exemple de données de mesure réelle. On notera que les tensions de grille « Vg = 0 V » et « Vg = 3 V » désignées dans la FIGURE 12 se réfèrent chacune aux données de mesure réelle où une électrode de grille est fournie de façon auxiliaire au dispositif de commutation 3 et la tension de grille Vg est appliquée au dispositif de commutation 3, pour commodité de confirmation d’une opération lors d’une expérience. Il doit également être noté que le cas où la tension de grille Vg est égale au 0 V (Vg = 0 V) correspond aux données de mesure réelle obtenues par le dispositif de commutation visé 3 illustré dans la FIGURE 9 et les FIGURES 10A à 10C qui a les deux bornes, à savoir les deux électrodes 231 et 232. Comme la FIGURE 12 permet de le comprendre, le courant I SD ne s’écoulait pas lorsque la valeur de la tension V SD était égale ou supérieure à 0 V (V SD ≥0 V) ou était entre la tension de seuil Vth et la tension de 0 V (Vth SD SD (un courant d’environ plusieurs µA) s’écoulait lorsque la valeur de la tension V SD était égale ou supérieure à la tension de seuil Vth (V SD ≤ Vth), comme décrit ci-dessus. La FIGURE 12 permet également de comprendre que la caractéristique V SD -I SD a montré une différence de valeur dans le courant I SD entre une augmentation de la valeur absolue de la tension V SD et une diminution de la valeur absolue de la tension V SD (voir une flèche en ligne interrompue sur la FIGURE 12) et ainsi a montré une caractéristique hystérétique. Conformément au présent Exemple de Variante, le dispositif de commutation 3 contrôle la formation du trajet de courant, à savoir le canal C comme trajet du courant I SD , dans la région entre les électrodes 231 et 232 dans la couche semiconductrice 210, conformément à l’état d’application de la tension V SD à travers les deux électrodes 231 et 232. En d’autres termes, le dispositif de commutation 3 est obtenu par les deux bornes, à savoir les deux électrodes 231 et 232 et agit comme diode à effet de champ. Ainsi, à la différence d’un dispositif de commutation existant ayant trois bornes (à savoir, trois électrodes comprenant une électrode de grille, une électrode de source et une électrode de drain), ou à la différence d’un dispositif de commutation qui utilise un transistor à effet de champ (FET), il est possible d’obtenir facilement le dispositif de commutation ayant une simple configuration qui permet une réduction d’une borne. De ce fait, le présent Exemple de Variante rend possible d’améliorer encore le confort d’un utilisateur. Il est également possible de fabriquer le dispositif de commutation 3 d’une façon simple. Par exemple, la couche ionique 12A peut être fixée à une surface d’une tranche semiconductrice (par exemple, sur la couche semiconductrice 210 et les électrodes 231 et 232), après quoi le découpage en dés peut être effectué pour chaque région de dispositif pour fabriquer le dispositif de commutation 3. Une description du dispositif de commutation 3 selon le présent Exemple de Variante a été donnée ci-dessus, lequel est basé sur l’élément ionique 1A dans lequel les cations 122c sont chimiquement arrangés et fixés et les anions 122a sont dispersés dans la couche ionique 12A. Cependant, un mode de réalisation de la technologie selon l’invention n’est pas limité à cet exemple illustré. Par exemple, le dispositif de commutation 3 peut être basé sur l’élément ionique 1B illustré à titre d’exemple dans la FIGURE 7B dans lequel les anions 122a sont chimiquement arrangés et fixés et les cations 122c sont dispersés dans la couche ionique 12B. A la différence du dispositif de commutation 3 décrit dans le présent Exemple de Variante, le dispositif de commutation 3 basé sur l’élément ionique 1B forme le canal en tant que région électriquement conductrice dérivée des trous « h » pour permettre au courant de s’écouler à travers les deux bornes. [Exemple de Variante 3] Les FIGURES 13A à 13C illustrent chacune schématiquement un exemple d’une configuration plane (une configuration dans le plan X-Y) d’un élément ionique selon l’Exemple de Variante 3. L’élément ionique selon le présent Exemple de Variante est similaire à l’élément ionique 1, 1A ou 1B décrit ci-dessus, mais diffère de l’élément ionique 1, 1A ou 1B par le fait que la région dans laquelle les ions sont chimiquement arrangés et fixés est formée partiellement à l’intérieur d’une face d’extrémité. En d’autres termes, l’élément ionique selon le présent Exemple de Variante comprend une région à arrangement fixé dans laquelle les ions sont chimiquement arrangés et chimiquement fixés dans une face d’extrémité, et une région à arrangement non fixé dans laquelle les ions sont dispersés dans la face d’extrémité. Par exemple, l’élément ionique 1, 1A ou 1B selon un exemple illustré dans la FIGURE 13A peut comprendre une région à arrangement fixé 41 et une région à arrangement non fixé 42 le long de la direction de l’axe des Y dans une face d’extrémité. La région à arrangement fixé 41 peut être une région dans laquelle les ions, par exemple, les cations 122c, les anions 122a, ou les deux, sont chimiquement arrangés et chimiquement fixés. La région à arrangement non fixé 42 peut être une région dans laquelle les ions sont dispersés. On notera qu’avec cette configuration, la tension continue décrite ci-dessus Vdc dirigée sur la formation de l’arrangement chimique et de la fixation chimique des ions peut être appliquée sélectivement à la région à arrangement fixé 41. Ceci s’applique de façon similaire à la description suivante également. L’élément ionique 1, 1A ou 1B selon un exemple illustré dans la FIGURE 13B peut comprendre la région à arrangement fixé 41 et la région à arrangement non fixé 42 le long de chacune de la direction de l’axe des X et de la direction de l’axe des Y dans une face d’extrémité. La FIGURE 13B illustre un exemple non limitatif dans lequel les régions à arrangement fixé 41 sont disposées de façon bidimensionnelle dans la matrice à l’intérieur de la face d’extrémité. L’élément ionique 1, 1A ou 1B selon un exemple illustré dans la FIGURE 13C peut comprendre la région à arrangement fixé 41 qui a un motif ayant une forme de circuit prédéterminée dans une face d’extrémité. La FIGURE 13C illustre un exemple non limitatif dans lequel les régions à arrangement fixé 41 forment une forme de circuit dans laquelle les deux régions 41 à arrangement fixé rectangulaires sont connectées électriquement en parallèle par les régions 41 à arrangement fixé en forme de ligne de câblage. L’élément ionique selon le présent Exemple de Variante permet ainsi l’établissement de la région à arrangement fixé 41 à n’importe quel emplacement dans une face d’extrémité, à savoir, permet l’établissement de la région 41 à arrangement fixé sur une base « selon les besoins », par le contrôle d’une région dans laquelle la tension continue Vdc doit être appliquée dans une face d’extrémité. Ainsi, conformément au présent Exemple de Variante, il est possible d’établir, d’une façon simple et sur une base « selon les besoins », une région dans laquelle l’élément ionique fonctionne comme électret décrit ci-dessus simplement par l’application sélective et régionale de la tension continue Vdc. De ce fait, le présent Exemple de Variante rend possible d’améliorer encore le confort d’un utilisateur. On notera qu’un facteur se rapportant à la région à arrangement fixé 41, tel qu’une forme, un arrangement, une dimension, le nombre, ou un motif de circuit de la région à arrangement fixé 41, n’est pas limité à ce qui est décrit dans l’un quelconque des exemples précédents. N’importe quel facteur de la région à arrangement fixé 41 peut être établi sur une base « selon les besoins ». [Exemple de Variante 4] La FIGURE 14 illustre un exemple d’une configuration d’un élément ionique selon l’Exemple de Variante 4. L’élément ionique selon le présent Exemple de Variante peut avoir une configuration dans laquelle une quantité de charges électriques des ions, par exemple, les cations 122c, les anions 122a, ou les deux, est rendue variable dans la région à arrangement fixé 41, et la quantité de charges électriques est apte à être établie à n’importe quelle quantité de charges électriques, à savoir pouvant être établie sur une base « selon les besoins ». La région à arrangement fixé 41 peut être entièrement ou partiellement formée sur une face d’extrémité. Si l’on se réfère à titre d’exemple à la FIGURE 14, une grandeur de la tension continue Vdc dirigée sur la formation de l’arrangement chimique et de la fixation chimique des ions peut être contrôlée pour établir, sur une base « selon les besoins », la quantité de charges électriques dans la région à arrangement fixé 41. La FIGURE 14 illustre un exemple non limitatif dans lequel la quantité de charges électriques des ions dans la région à arrangement fixé 41 augmente avec une augmentation de la valeur de la tension continue Vdc. Par exemple, lorsque la grandeur de la tension continue Vdc est relativement faible, la quantité de charges électriques des ions dans la région à arrangement fixé 41 peut devenir relativement faible également. Lorsque la grandeur de la tension continue Vdc est relativement importante, la quantité de charges électriques des ions dans la région 41 à arrangement fixé peut devenir relativement importante également. L’élément ionique selon le présent Exemple de Variante permet ainsi d’établir la quantité de charges électriques des ions dans la région à arrangement fixé 41 à n’importe quelle quantité de charges électriques, à savoir, permet d’établir la quantité de charges électriques des ions dans la région à arrangement fixé 41 sur une base « selon les besoins », par le contrôle de la grandeur de la tension continue Vdc. Ainsi, conformément au présent Exemple de Variante, il est possible d’établir, d’une façon simple et sur une base « selon les besoins », la quantité de charges électriques requise pour que l’élément ionique fonctionne comme l’électret décrit ci-dessus, à savoir, un degré de contrôle d’une propriété physique de la couche contrôlée servant de cible à contrôler, simplement par ajustement de la grandeur de la tension continue Vdc. De ce fait, le présent Exemple de Variante rend possible d’améliorer encore le confort d’un utilisateur. [3. Exemples d’Application] Une description est donnée ci-après d’exemples d’application, à un appareil électronique, de l’élément ionique (par exemple, l’élément ionique 1, 1A ou 1B) conformément à l’un quelconque des modes de réalisation à titre d’exemples précédents et des Exemples de Variante (par exemple, les Exemples de Variante 1 à 4). Les FIGURES 15A et 15B illustrent chacune un exemple d’une configuration à blocs d’un appareil électronique (appareil électronique 5) conformément à l’Exemple d’Application. L’appareil électronique 5 selon un exemple illustré dans la FIGURE 15A peut comprendre un dispositif fonctionnel 2 (un dispositif fonctionnel 2A ou 2B ou un dispositif de commutation 3) qui a un ou plusieurs éléments ioniques 1, 1A ou 1B. L’appareil électronique 5 peut également comprendre un conditionnement 50 (à savoir un élément de scellement) qui scelle des composants, comprenant le dispositif fonctionnel 2, vis-à-vis de l’extérieur. Prévoir le conditionnement 50 empêche l’intrusion d’une substance externe, telle que l’humidité, par l’extérieur dans les composants comprenant le dispositif fonctionnel 2, rendant possible d’améliorer la durabilité des composants comprenant le dispositif fonctionnel 2. La durabilité des composants peut être, en d’autres termes, une durée de vie ou une fiabilité du dispositif. L’appareil électronique 5 selon un exemple illustré dans la FIGURE 15B peut comprendre plusieurs dispositifs fonctionnels 2 (plusieurs dispositifs fonctionnels 2A ou 2B ou plusieurs dispositifs de commutation 3) ayant chacun un ou plusieurs éléments ioniques 1, 1A ou 1B. La FIGURE 15B illustre un exemple non limitatif dans lequel deux dispositifs fonctionnels 2 sont prévus, bien que le nombre de dispositifs fonctionnels 2 ne soit pas limité à deux. L’appareil électronique 5 peut également comprendre le conditionnement 50 qui scelle des composants, comprenant le dispositif fonctionnel 2, vis-à-vis de l’extérieur. Des exemples non limitatifs de l’appareil électronique 5 peuvent comprendre : divers circuits (tels qu’un circuit de résistance ou un circuit d’amplificateur) qui utilisent un ou plusieurs dispositifs fonctionnels 2 décrits ci-dessus ; et divers appareils ayant de tels circuits variés. [4. Autres Exemples de Variante] Des modes de réalisation à titre d’exemples, des Exemples de Variante et des Exemples d’Application de la technologie selon l’invention ont été décrits ci-dessus ; cependant, les modes de réalisation de la technologie selon l’invention ne sont pas limités aux modes de réalisation des exemples précédents, des Exemples de Variante précédents et des Exemples d’Application précédents, et sont modifiables de diverses manières. Par exemple, la configuration (telle qu’une forme, une position d’arrangement, le nombre ou une matière) de chacun des éléments décrits dans les modes de réalisation à titre d’exemples précédents, les Exemples de Variante précédents et les Exemples d’Application précédents n’est pas limitative. Dans d’autres modes de réalisation à titre d’exemples de la technologie selon l’invention, d’autres configurations (telles que d’autres formes, d’autres positions d’arrangement, d’autres nombres ou d’autres matières) peuvent être utilisées. Par exemple, les deux faces d’extrémité dans la couche ionique sont opposées l’une à l’autre dans les modes de réalisation à titre d’exemples précédents, les Exemples de Variante précédents et les Exemples d’Application précédents, bien que ceci ne soit pas limitatif. Dans d’autres modes de réalisation à titre d’exemples, les deux faces d’extrémité dans la couche ionique peuvent ne pas être opposées l’une à l’autre, ou peuvent être disposées sur le même plan. Le procédé de fabrication de l’élément ionique décrit dans les modes de réalisation à titre d’exemples précédents, les Exemples de Variante précédents et les Exemples d’Application précédents n’est pas limitatif. N’importe quel autre procédé peut être utilisé pour fabriquer l’élément ionique conformément à n’importe quel mode de réalisation de la technologie selon l’invention. La technologie selon l’invention englobe toute combinaison possible d’une partie ou de la totalité des divers modes de réalisation à titre d’exemples, des Exemples de Variante et des Exemples d’Application décrits ici et incorporés ici. Les effets des exemples décrits ici sont simplement illustratifs et non limitatifs. N’importe quel mode de réalisation de la technologie selon l’invention peut avoir des effets autres que ceux décrits ci-dessus. Il est possible de parvenir au moins aux configurations suivantes à partir des modes de réalisation à titre d’exemples décrits ci-dessus, des Exemples de Variante décrits ci-dessus et des Exemples d’application décrits ci-dessus de la technologie selon l’invention. 1. Un élément ionique comprenant une couche ionique comprenant un polymère, un électrolyte et deux faces d’extrémité, le polymère étant une matière de base, l’électrolyte comprenant des ions ayant une propriété de liaison multiple, les ions étant chimiquement arrangés et chimiquement fixés dans la couche ionique dans une région qui est adjacente à au moins l’une des deux faces d’extrémité. 2. L’élément ionique selon (1), dans lequel les ions comprennent des cations et des anions, les cations sont chimiquement arrangés et chimiquement fixés dans la couche ionique dans la région qui est adjacente à l’une des deux faces d’extrémité, et les anions sont chimiquement arrangés et chimiquement fixés dans la couche ionique dans la région qui est adjacente à l’autre des deux faces d’extrémité. 3. L’élément ionique selon (1), dans lequel les ions comprennent des cations et des anions, les uns des cations et des anions sont chimiquement arrangés et chimiquement fixés dans la couche ionique dans la région qui est adjacente à l’une des deux faces d’extrémité, et les autres des cations et des anions sont dispersés dans la couche ionique. 4. L’élément ionique selon l’un quelconque de (1) à (3), dans lequel les deux faces d’extrémité comprennent : une région à arrangement fixé dans laquelle les ions sont chimiquement arrangés et chimiquement fixés ; et une région à arrangement non fixé dans laquelle les ions sont dispersés. 5. L’élément ionique selon (4), dans lequel la région à arrangement fixé dans les deux faces d’extrémité a un motif ayant une forme de circuit prédéterminée. 6. L’élément ionique selon l’un quelconque de (1) à (5), dans lequel les deux faces d’extrémité comprennent une région à arrangement fixé dans laquelle les ions sont chimiquement arrangés et chimiquement fixés et dans laquelle une quantité de charges électriques est apte à être établie à n’importe quelle quantité de charges électriques. 7. L’élément ionique selon l’un quelconque de (1) à (6), dans lequel les ions et le polymère sont polymérisés entre eux pour permettre aux ions d’être chimiquement arrangés et chimiquement fixés. 8. L’élément ionique selon l’un quelconque de (1) à (7), dans lequel ladite au moins une des deux faces d’extrémité dans la couche ionique a un caractère adhésif. 9. L’élément ionique selon l’une quelconque de (1) à (8), dans lequel l’électrolyte comprend un liquide ionique. 10. Un dispositif fonctionnel comprenant : une couche ionique comprenant un polymère, un électrolyte et deux faces d’extrémité, le polymère étant une matière de base, l’électrolyte comprenant des ions ayant une propriété de liaison multiple ; et une couche contrôlée disposée sur au moins l’une des deux faces d’extrémité et contrôlée par la couche ionique, les ions étant chimiquement arrangés et chimiquement fixés dans la couche ionique dans une région qui est adjacente à ladite au moins une des deux faces d’extrémité. 11. Le dispositif fonctionnel selon (10), dans lequel l’arrangement chimique et la fixation chimique des ions dans la couche ionique contrôlent une propriété physique de la couche contrôlée. 12. Le dispositif fonctionnel selon l’un de (10) ou (11), comprenant en outre plusieurs électrodes configurées pour appliquer une tension à la couche ionique, la couche contrôlée comprenant une couche semiconductrice, les différentes électrodes étant disposées entre la couche semiconductrice et la couche ionique, les ions comprenant des cations et des anions, et seuls les cations ou les anions étant chimiquement arrangés et chimiquement fixés dans la région qui est adjacente à l’une des deux faces d’extrémité. 13. Le dispositif fonctionnel selon (12), dans lequel le dispositif fonctionnel comprend un dispositif de commutation configuré pour contrôler, conformément à un état d’application de la tension, la formation d’un trajet de courant dans une région entre les différentes électrodes dans la couche semiconductrice. 14. Le dispositif fonctionnel selon (12) ou (13), dans lequel le dispositif fonctionnel comprend une diode à effet de champ qui comprend deux électrodes en tant que les différentes électrodes. 15. Le dispositif fonctionnel selon l’un quelconque de (10) à (14), dans lequel la couche contrôlée est attachée à ladite au moins une des deux faces d’extrémité. 16. Un appareil électronique ayant un ou plusieurs dispositifs fonctionnels, le ou les dispositifs fonctionnels comprenant chacun : une couche ionique comprenant un polymère, un électrolyte et deux faces d’extrémité, le polymère étant une matière de base, l’électrolyte comprenant des ions ayant une propriété de liaison multiple ; et une couche contrôlée disposée sur au moins l’une des deux faces d’extrémité et contrôlée par la couche ionique, les ions étant chimiquement arrangés et chimiquement fixés dans la couche ionique dans une région qui est adjacente à ladite au moins une des deux faces d’extrémité. 17. Un procédé de fabrication d’un élément ionique comprenant : former une couche ionique qui comprend un polymère, un électrolyte et deux faces d’extrémité, le polymère étant une matière de base, l’électrolyte comprenant des ions ayant une propriété de liaison multiple ; attacher des électrodes aux faces d’extrémité respectives ; arranger les ions dans la couche ionique dans une région qui est adjacente à au moins l’une des deux faces d’extrémité, par application, avec les électrodes, d’une tension à travers les deux faces d’extrémité ; amener les ions à être chimiquement arrangés et chimiquement fixés dans la région qui est adjacente à ladite au moins une des deux faces d’extrémité, par polymérisation des ions et du polymère entre eux ; et retirer les électrodes à partir des faces d’extrémité respectives. 18. Le procédé de fabrication d’un élément ionique selon (17), dans lequel la polymérisation des ions et du polymère comprend l’application de lumière à la couche ionique, l’apport de chaleur à la couche ionique, ou l’introduction d’un amorceur de polymérisation dans la couche ionique. 19. Le procédé de fabrication de l’élément ionique selon (17) ou (18), comprenant en outre l’établissement d’une région à arrangement fixe à n’importe quel emplacement dans les deux faces d’extrémité, par contrôle d’une région dans laquelle la tension doit être appliquée dans les deux faces d’extrémité, la région à arrangement fixe étant une région dans laquelle les ions sont chimiquement arrangés et chimiquement fixés. 20. Le procédé de fabrication de l’élément ionique selon l’un quelconque de (17) à (19), comprenant en outre l’établissement d’une quantité de charges électriques dans une région à arrangement fixé à n’importe quelle quantité de charges électriques, par contrôle d’une grandeur de la tension, la région à arrangement fixé étant une région dans laquelle les ions sont chimiquement arrangés et chimiquement fixés. L’élément ionique, le procédé de fabrication de celui-ci, le dispositif fonctionnel et l’appareil électronique selon un mode de réalisation de la technologie selon l’invention rendent donc chacun possible d’améliorer le confort. Bien que la technologie selon l’invention ait été décrite en termes de modes de réalisation à titre d’exemples, elle n’est pas limitée à ceux-ci. Il devrait être entendu que des variations peuvent être apportées dans les modes de réalisation décrits par l’homme du métier sans s’écarter de la portée de la technologie telle que définie dans les revendications suivantes. Les limitations dans les revendications doivent être interprétées de façon large sur la base du langage employé dans les revendications et non limitées aux exemples décrits dans cette description ou pendant la procédure de la demande, et les exemples doivent être considérés comme non exclusifs. Par exemple, dans cette divulgation, le terme / l’expression « de préférence », « préféré » ou similaire n’est pas exclusif / exclusive et signifie « de préférence », mais sans y être limité. L’utilisation des termes premier, deuxième, etc. ne désigne pas n’importe quel ordre ou importance, mais plutôt les termes premier, deuxième, etc. sont utilisés pour distinguer un élément d’un autre. Le terme « sensiblement » et ses variations sont définis comme étant largement mais non nécessairement entièrement ce qui est spécifié comme entendu par l’homme du métier. Le terme « environ » ou « approximativement » tel qu’il est utilisé ici peut permettre un degré de variabilité dans une valeur ou une plage. De plus, aucun élément ou composant de cette divulgation n’est entendu être dédié au public indépendamment du point de savoir si l’élément ou le composant est explicitement indiqué dans les revendications suivantes. – Elément ionique caractérisé par le fait qu’il comprend : une couche ionique comprenant un polymère, un électrolyte et deux faces d’extrémité, le polymère étant une matière de base, l’électrolyte comprenant des ions ayant une propriété de liaison multiple, les ions étant chimiquement arrangés et chimiquement fixés dans la couche ionique dans une région qui est adjacente à au moins l’une des deux faces d’extrémité. - Elément ionique selon la revendication 1, caractérisé par le fait que les ions comprennent des cations et des anions, les cations sont chimiquement arrangés et chimiquement fixés dans la couche ionique dans la région qui est adjacente à l’une des deux faces d’extrémité, et les anions sont chimiquement arrangés et chimiquement fixés dans la couche ionique dans la région qui est adjacente à l’autre des deux faces d’extrémité. - Elément ionique selon la revendication 1, caractérisé par le fait que les ions comprennent des cations et des anions, les uns des cations et des anions sont chimiquement arrangés et chimiquement fixés dans la couche ionique dans la région qui est adjacente à l’une des deux faces d’extrémité, et les autres cations et des anions sont dispersés dans la couche ionique. - Elément ionique selon l’une quelconque des revendications 1 à 3, caractérisé par le fait que les deux faces d’extrémité comprennent : une région à arrangement fixé dans laquelle les ions sont chimiquement arrangés et chimiquement fixés ; et une région à arrangement non fixé dans laquelle les ions sont dispersés. - Elément ionique selon la revendication 4, caractérisé par le fait que la région à arrangement fixé dans les deux faces d’extrémité a un motif ayant une forme de circuit prédéterminée. - Elément ionique selon l’une quelconque des revendications 1 à 5, caractérisé par le fait que les deux faces d’extrémité comprennent une région à arrangement fixé dans laquelle les ions sont chimiquement arrangés et chimiquement fixés et dans laquelle une quantité de charges électriques est apte à être établie. - Elément ionique selon l’une quelconque des revendications 1 à 6, caractérisé par le fait que les ions et le polymère sont polymérisés entre eux pour permettre aux ions d’être chimiquement arrangés et chimiquement fixés. - Elément ionique selon l’une quelconque des revendications 1 à 7, dans lequel ladite au moins une des deux faces d’extrémité dans la couche ionique a un caractère adhésif. - Elément ionique selon l’une quelconque des revendications 1 à 8, caractérisé par le fait que l’électrolyte comprend un liquide ionique. - Dispositif fonctionnel caractérisé par le fait qu’il comprend : une couche ionique comprenant un polymère, un électrolyte et deux faces d’extrémité, le polymère étant une matière de base, l’électrolyte comprenant des ions ayant une propriété de liaison multiple ; et une couche contrôlée disposée sur au moins l’une des deux faces d’extrémité et contrôlée par la couche ionique, les ions étant chimiquement arrangés et chimiquement fixés dans la couche ionique dans une région qui est adjacente à ladite au moins une des deux faces d’extrémité. - Dispositif fonctionnel selon la revendication 10, caractérisé par le fait que l’arrangement chimique et la fixation chimique des ions dans la couche ionique contrôlent une propriété physique de la couche contrôlée. - Dispositif fonctionnel selon l’une des revendications 10 ou 11, caractérisé par le fait qu’il comprend en outre plusieurs électrodes configurées pour appliquer une tension à la couche ionique, la couche contrôlée comprenant une couche semiconductrice, les différentes électrodes étant disposées entre la couche semi-conductrice et la couche ionique, les ions comprenant des cations et des anions, et seuls les cations ou les anions sont chimiquement arrangés et chimiquement fixés dans la région qui est adjacente à l’une des deux faces d’extrémité. - Dispositif fonctionnel selon la revendication 12, caractérisé par le fait que le dispositif fonctionnel comprend un dispositif de commutation configuré pour commander, conformément à un état d’application de la tension, la formation d’un trajet de courant dans une région entre les différentes électrodes dans la couche semiconductrice. - Dispositif fonctionnel selon l’une des revendications 12 ou 13, caractérisé par le fait que le dispositif fonctionnel comprend une diode à effet de champ qui comprend deux électrodes en tant que les différentes électrodes. - Dispositif fonctionnel selon l’une quelconque des revendications 10 à 14, caractérisé par le fait que la couche contrôlée est attachée à ladite au moins une des deux faces d’extrémité. - Appareil électronique ayant un ou plusieurs dispositifs fonctionnels, le ou les dispositifs fonctionnels comprenant chacun : une couche ionique comprenant un polymère, un électrolyte et deux faces d’extrémité, le polymère étant une matière de base, l’électrolyte comprenant des ions ayant une propriété de liaison multiple ; et une couche contrôlée disposée sur au moins l’une des deux faces d’extrémité et contrôlée par la couche ionique, les ions étant chimiquement arrangés et chimiquement fixés dans la couche ionique dans une région qui est adjacente à ladite au moins une des deux faces d’extrémité. - Procédé de fabrication d’un élément ionique caractérisé par le fait qu’il comprend : former une couche ionique qui comprend un polymère, un électrolyte et deux faces d’extrémité, le polymère étant une matière de base, l’électrolyte comprenant des ions ayant une propriété de liaison multiple ; attacher des électrodes aux faces d’extrémité respectives ; arranger les ions dans la couche ionique dans une région qui est adjacente à au moins l’une des deux faces d’extrémité, par application, avec les électrodes, d’une tension à travers les deux faces d’extrémité ; amener les ions à être chimiquement arrangés et chimiquement fixés dans la région qui est adjacente à ladite au moins une des deux faces d’extrémité, par polymérisation des ions et du polymère entre eux ; et retirer les électrodes à partir des faces d’extrémité respectives. - Procédé de fabrication d’un élément ionique selon la revendication 17, caractérisé par le fait que la polymérisation des ions et du polymère comprend l’application de lumière à la couche ionique, l’apport de chaleur à la couche ionique, ou l’introduction d’un amorceur de polymérisation dans la couche ionique. - Procédé de fabrication de l’élément ionique selon l’une des revendications 17 ou 18, caractérisé par le fait qu’il comprend en outre l’établissement d’une région à arrangement fixé à un emplacement dans les deux faces d’extrémité, par contrôle d’une région dans laquelle la tension doit être appliquée dans les deux faces d’extrémité, la région à arrangement fixé étant une région dans laquelle les ions sont chimiquement arrangés et chimiquement fixés. - Procédé de fabrication de l’élément ionique selon l’une quelconque des revendications 17 à 19, caractérisé par le fait qu’il comprend en outre l’établissement d’une quantité de charges électriques dans une région à arrangement fixé, par contrôle d’une grandeur de la tension, la région à arrangement fixé étant une région dans laquelle les ions sont chimiquement arrangés et chimiquement fixés.